(57)【要約】【課題】コンクリート床面の直仕上げを実行する適切なタイミングを計測できるようにする。【解決手段】現場にコンクリートを打設するとともに、そのコンクリートと同じコンクリートを打設して供試体を作成し、供試体内の粗骨材をコンクリート表面から５ｍｍよりも深く沈下させ、供試体においてプロクタ貫入試験機の貫入針の貫入深さが５ｍｍのときの貫入抵抗値が２Ｎ／ｍｍ２になったときに、現場に打設したコンクリート床面の直仕上げを実行するようにする。【選択図】図２
2020059979.tif 000002
【特許請求の範囲】
【請求項１】
所定配合のコンクリートにおいて、単位時間当たりのブリーディングの発生量が減少に転じたときでのプロクタ貫入試験機の貫入針の貫入深さと貫入抵抗値とを予め求めておき、
打設したコンクリートが前記貫入針の前記貫入深さで前記貫入抵抗値になったときに、コンクリート床面の直仕上げを実行する、
ことを特徴とするコンクリート床面の仕上げ管理方法。
【請求項２】
所定配合のコンクリートにおいて、ブリーディングが発生しなくなったときでのプロクタ貫入試験機の貫入針の貫入深さと貫入抵抗値とを予め求めておき、
打設したコンクリートが前記貫入針の前記貫入深さで前記貫入抵抗値になったときに、コンクリート床面の直仕上げを実行する、
ことを特徴とするコンクリート床面の仕上げ管理方法。
【請求項３】
打設したコンクリートにおいて、プロクタ貫入試験機の貫入針の貫入深さが５ｍｍのときの貫入抵抗値が２Ｎ／ｍｍ２になったときにコンクリート床面の直仕上げを実行する、
ことを特徴とするコンクリート床面の仕上げ管理方法。
【請求項４】
コンクリートを打設した後にコンクリート内の粗骨材を前記貫入針の貫入深さよりも深く沈下させておいて貫入抵抗値を計測する、
ことを特徴とする請求項１〜３の何れか一項に記載のコンクリート床面の仕上げ管理方法。
【請求項５】
貫入抵抗値の計測は、現場に打設したコンクリートと同じコンクリートを打設した供試体に対して行う、
ことを特徴とする請求項１〜４の何れか一項に記載のコンクリート床面の仕上げ管理方法。
【請求項６】
所定配合のコンクリートにおいて、単位時間当たりのブリーディングの発生量が減少に転じたときでのプロクタ貫入試験機の貫入針の貫入深さと貫入抵抗値とを求め、
現場にコンクリートを打設するとともに、当該コンクリートと同じコンクリートを打設して供試体を作成し、
前記供試体内の粗骨材を前記貫入針の貫入深さよりも深く沈下させ、
前記供試体が前記貫入針の前記貫入深さで前記貫入抵抗値になったときに、現場に打設したコンクリート床面の直仕上げを実行する、
ことを特徴とするコンクリート床面の仕上げ管理方法。
【請求項７】
所定配合のコンクリートにおいて、ブリーディングが発生しなくなったときでのプロクタ貫入試験機の貫入針の貫入深さと貫入抵抗値とを求め、
現場にコンクリートを打設するとともに、当該コンクリートと同じコンクリートを打設して供試体を作成し、
前記供試体内の粗骨材を前記貫入針の貫入深さよりも深く沈下させ、
前記供試体が前記貫入針の前記貫入深さで前記貫入抵抗値になったときに、現場に打設したコンクリート床面の直仕上げを実行する、
ことを特徴とするコンクリート床面の仕上げ管理方法。
【請求項８】
現場にコンクリートを打設するとともに、当該コンクリートと同じコンクリートを打設して供試体を作成し、
前記供試体内の粗骨材をコンクリート表面から５ｍｍよりも深く沈下させ、
前記供試体においてプロクタ貫入試験機の貫入針の貫入深さが５ｍｍのときの貫入抵抗値が２Ｎ／ｍｍ２になったときに、現場に打設したコンクリート床面の直仕上げを実行する、
ことを特徴とするコンクリート床面の仕上げ管理方法。
【発明の詳細な説明】
【技術分野】
【０００１】
本発明は、コンクリート床面の仕上げ管理方法に関し、特に直仕上げによるコンクリート床面の仕上げ品質の向上に適用して有効な技術に関するものである。
【背景技術】
【０００２】
近年、施主よりコンクリート床面の仕上げ品質精度について、高い水準が求められるようになってきた。特に倉庫系の場合、コンクリート床面は表面を平坦にした直仕上げであり、表面の高さや平坦性だけでなく、美観性（色合い、光沢）を強く求められることが増えている。
【０００３】
ここで、コンクリート表面の仕上げ状態は、金ゴテによる押さえ作業の精度と回数とによって決定する。
【０００４】
しかしながら、光沢を得るために過度な押さえ作業を行ったためにコンクリート表面がある程度の厚みを有して薄片状に剥離したり、コンクリート表面が僅かに波打ったようになって平坦性が悪化することがある。
【０００５】
したがって、高品質な仕上げには、コンクリート床面の金ゴテによる押さえ作業を適正なタイミングで実行することが求められ、そのためには、当該タイミングを客観的に測ることが必要とされる。
【０００６】
ここで、非特許文献１（公益社団法人日本コンクリート工学会、「コンクリート工学  第５５巻９号  ７８９頁〜７９０頁」２０１７年９月１日発行）には、「直押え着手時期の定量的判定の導入」と称し、プロクタ貫入試験の結果を基に、コンクリート床面の押さえ作業を行うタイミングを決める技術が記載されている。
【０００７】
プロクタ貫入試験は、遅延剤を混入したコンクリートが所定時間の経過内に本来の強度を発揮できているのかを、建設現場で確認するための試験方法である。具体的には、コンクリートを篩（ふるい）にかけてウェットスクリーニングモルタルを取り出して（または、同配合で別に混練したモルタルを用いて）容器に入れ、時間の経過後に所定の断面積を持つ貫入針を貫入した際の抵抗値を図るものである。そして、前述した非特許文献１では、直径８ｍｍの貫入針を２５ｍｍ貫入した際の貫入抵抗値が３.５Ｎ／ｍｍ２となった時点でブリーディング水が出きったと判断して金ゴテ押さえを開始するタイミング、つまりコンクリート床面の直仕上げを実行するタイミングとしている。
【先行技術文献】
【非特許文献】
【０００８】
【非特許文献１】公益社団法人日本コンクリート工学会、「コンクリート工学  第５５巻９号  ７８９頁〜７９０頁」２０１７年９月１日発行
【発明の概要】
【発明が解決しようとする課題】
【０００９】
しかしながら、非特許文献１に記載の技術では、次のような問題がある。
【００１０】
すなわち、ブリーディング水はコンクリート表面近くに集まることから、貫入針をコンクリートの表面から２５ｍｍまで貫入するのはブリーディング水の位置に対して深すぎる。したがって、コンクリート床面の直仕上げを実行するタイミングとして、貫入針の貫入深さと貫入抵抗値とについては、より適正な値を得るための検討が求められる。
【００１１】
また、プロクタ貫入試験では、細骨材の影響を除くためにウェットスクリーニングモルタルや別混練のモルタルを使うが、いずれも現場に打設するコンクリートのモルタル分とは性質が異なるものになっている。そのため、ウェットスクリーニングモルタルと打設したコンクリートとでは貫入抵抗値に大きな違いがあり、コンクリートの表面仕上げを実行するタイミングとして用いることはできない。
【００１２】
本発明は、上述の技術的背景からなされたものであって、コンクリート床面の直仕上げを実行する適切なタイミングを計測することが可能なコンクリート床面の仕上げ管理方法を提供することを目的とする。
【課題を解決するための手段】
【００１３】
上記課題を解決するため、本発明に係る請求項１に記載のコンクリート床面の仕上げ管理方法は、所定配合のコンクリートにおいて、単位時間当たりのブリーディングの発生量が減少に転じたときでのプロクタ貫入試験機の貫入針の貫入深さと貫入抵抗値とを予め求めておき、打設したコンクリートが前記貫入針の前記貫入深さで前記貫入抵抗値になったときに、コンクリート床面の直仕上げを実行する、ことを特徴とする。
【００１４】
上記課題を解決するため、本発明に係る請求項２に記載のコンクリート床面の仕上げ管理方法は、所定配合のコンクリートにおいて、ブリーディングが発生しなくなったときでのプロクタ貫入試験機の貫入針の貫入深さと貫入抵抗値とを予め求めておき、打設したコンクリートが前記貫入針の前記貫入深さで前記貫入抵抗値になったときに、コンクリート床面の直仕上げを実行する、ことを特徴とする。
【００１５】
上記課題を解決するため、本発明に係る請求項３に記載のコンクリート床面の仕上げ管理方法は、打設したコンクリートにおいて、プロクタ貫入試験機の貫入針の貫入深さが５ｍｍのときの貫入抵抗値が２Ｎ／ｍｍ２になったときにコンクリート床面の直仕上げを実行する、ことを特徴とする。
【００１６】
本発明に係る請求項４に記載のコンクリート床面の仕上げ管理方法は、上記請求項１〜３の何れか一項に記載の発明において、コンクリートを打設した後にコンクリート内の粗骨材を前記貫入針の貫入深さよりも深く沈下させておいて貫入抵抗値を計測する、ことを特徴とする。
【００１７】
本発明に係る請求項５に記載のコンクリート床面の仕上げ管理方法は、上記請求項１〜４の何れか一項に記載の発明において、貫入抵抗値の計測は、現場に打設したコンクリートと同じコンクリートを打設した供試体に対して行う、ことを特徴とする。
【００１８】
上記課題を解決するため、本発明に係る請求項６に記載のコンクリート床面の仕上げ管理方法は、所定配合のコンクリートにおいて、単位時間当たりのブリーディングの発生量が減少に転じたときでのプロクタ貫入試験機の貫入針の貫入深さと貫入抵抗値とを求め、現場にコンクリートを打設するとともに、当該コンクリートと同じコンクリートを打設して供試体を作成し、前記供試体内の粗骨材を前記貫入針の貫入深さよりも深く沈下させ、前記供試体が前記貫入針の前記貫入深さで前記貫入抵抗値になったときに、現場に打設したコンクリート床面の直仕上げを実行する、ことを特徴とする。
【００１９】
上記課題を解決するため、本発明に係る請求項７に記載のコンクリート床面の仕上げ管理方法は、所定配合のコンクリートにおいて、ブリーディングが発生しなくなったときでのプロクタ貫入試験機の貫入針の貫入深さと貫入抵抗値とを求め、現場にコンクリートを打設するとともに、当該コンクリートと同じコンクリートを打設して供試体を作成し、前記供試体内の粗骨材を前記貫入針の貫入深さよりも深く沈下させ、前記供試体が前記貫入針の前記貫入深さで前記貫入抵抗値になったときに、現場に打設したコンクリート床面の直仕上げを実行する、ことを特徴とする。
【００２０】
上記課題を解決するため、本発明に係る請求項８に記載のコンクリート床面の仕上げ管理方法は、現場にコンクリートを打設するとともに、当該コンクリートと同じコンクリートを打設して供試体を作成し、前記供試体内の粗骨材をコンクリート表面から５ｍｍよりも深く沈下させ、前記供試体においてプロクタ貫入試験機の貫入針の貫入深さが５ｍｍのときの貫入抵抗値が２Ｎ／ｍｍ２になったときに、現場に打設したコンクリート床面の直仕上げを実行する、ことを特徴とする。
【発明の効果】
【００２１】
本発明によれば、打設したコンクリートの貫入針による所定深さの貫入抵抗値が、単位時間当たりのブリーディングの発生量が減少に転じた時点の貫入抵抗値になったときにコンクリート床面の直仕上げ実行するようにしているので、コンクリート床面の直仕上げを実行する適切なタイミングを計測することが可能になる。
【図面の簡単な説明】
【００２２】
【図１】所定配合のコンクリートにおける打ち込み経過時間に対するブリーディング量および貫入抵抗値の関係を示すグラフである。
【図２】本発明の一実施の形態であるコンクリート床面の管理方法の実行プロセスを示すフローチャートである。
【図３】コンクリート内の粗骨材の強制的な沈下を示す説明図である。
【図４】現場打設コンクリートと供試体との貫入抵抗値の比較を示すグラフである。
【図５】ブリーディングの発生割合と供試体の貫入抵抗値との関係を示すグラフである。
【発明を実施するための形態】
【００２３】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２４】
図１は所定配合のコンクリートにおける打ち込み経過時間に対するブリーディング量および貫入抵抗値の関係を示すグラフ、図２は本発明の一実施の形態であるコンクリート床面の管理方法の実行プロセスを示すフローチャート、図３はコンクリート内の粗骨材の強制的な沈下を示す説明図である。
【００２５】
例えば倉庫の床などの現場に打設したコンクリートに直仕上げを行い、平坦性および美観性（色合い、光沢）のある床面にするためには、コンクリート表面への金ゴテによる押さえ作業を精度よく何度も実施しなければならない。このとき、直仕上げのタイミングが適切でないと、コンクリートが剥離したり、平坦性が悪化したりする。
【００２６】
すなわち、コンクリート床面の直仕上げのタイミングが早すぎると、過度な押さえ作業を行うことにより、コンクリート表面がある程度の厚みを有して薄片状に剥離する。これは、コンクリートの表面は硬化しているものの、そのすぐ下ではブリーディング水が上昇していたため、この部分に脆弱な層が生じており、コンクリート表面の収縮や外力により剥離し易い状態になったためである。
【００２７】
一方、コンクリート床面の直仕上げのタイミングが遅すぎると、コンクリート表面が僅かに波打ったようになって平坦性が悪化する。これは、ブリーディングが完了してコンクリートが硬化してしまい、金ゴテ抑え作業でコンクリートの平坦度が取れなくなってしまったためである。
【００２８】
そこで、本発明者等は、コンクリート床面の直仕上げを優れた平坦性および美観性を備えたものにすべく、直仕上げを実行するための適切なタイミングの計測についての検討を行った。
【００２９】
そして、既往の文献を調査した結果、コンクリート表面の剥離に関する知見を整理し、ブリーディングの発生過程や凝結時間が不具合の発生に影響していることが分かった。
【００３０】
そこで、所定配合のコンクリートについて、ブリーディング量とプロクタ貫入試験から得られる貫入抵抗値との関係についての試験を行った。図１はその試験結果を示したものである。なお、コンクリートの配合条件は、呼び強度２７〜３６Ｎ／ｍｍ２、スランプ１５ｃｍとし、混和剤はＡＥ減衰剤または高性能ＡＥ減衰剤を用い、セメントは普通ポルトランドセメントを用いた。また、コンクリートは現場に打設するとともに、そのコンクリートと同じコンクリートを容器に打設して供試体を作成し、これら現場打設コンクリートと供試体とについて貫入抵抗値を計測した。
【００３１】
貫入抵抗値は、プロクタ貫入試験機（図示せず）の貫入針がコンクリートから所定の貫入深さ貫入するのに要した力を「Ｎ」、貫入針の断面積を「ｍｍ２」としたとき、「Ｎ／ｍｍ２」で求められる。ここでは、ブリーディング水のコンクリート表面からの位置を考慮して、コンクリートの表面から５ｍｍ貫入したときの貫入抵抗値を求めた。なお、コンクリートの表面から５ｍｍ貫入させるために要する時間は５秒とした。但し、貫入に要する時間は５秒でなくてもよい。
【００３２】
また、コンクリート内に含まれている粗骨材の影響を受けると貫入抵抗値が大きくなって不正確な値となってしまう。そこで、これを回避するため、コンクリート打設直後のまだ柔らかいうちに、表面近くの粗骨材を５ｍｍより深くまで沈下させた（図３参照）。
【００３３】
図１に示すように、ブリーディング量については、コンクリートの打設から約６０分後から増加に転じてその後単調増加で推移し、約１８０分後には単位時間当たりのブリーディングの発生量が減少に転じる変曲点が見られ、約２１０分後からはほぼ横這いで推移しているのが分かる。よって、ブリーディングはコンクリートの打設から約１８０分後の単位時間当たりに発生するブリーディング量が減少に転じた時点で終息し始め、約２１０分後のほぼ横這いになった段階で概ね完了していると言える。また、貫入抵抗値については、現場打設コンクリートおよび供試体の何れも、打設からしばらく（約２２０分まで）は緩やかに上昇するが、約２２０分後から急激に増加する傾向を示しているのが分かる。
【００３４】
このことから、単位時間当たりのブリーディングの発生量が減少に転じてもしばらくは貫入抵抗値が上昇しないことが明らかになった。
【００３５】
そして、単位時間当たりのブリーディングの発生量が減少に転じてブリーディングが概ね完了した時点がコンクリート床面の直仕上げの開始タイミングとして適切であり、これよりも開始が遅くなって貫入抵抗値が上昇してコンクリートが硬化してしまうものと考えられる。とすれば、ブリーディングの発生がほぼ完了したときの貫入抵抗値が、コンクリート床面の直仕上げを実行する適切なタイミングとなる。
【００３６】
したがって、各コンクリートにおける貫入抵抗値の測定誤差や振れ幅等を考慮すれば、プロクタ貫入試験機の貫入針の貫入深さが５ｍｍのときの貫入抵抗値が２Ｎ／ｍｍ２になったときにコンクリート床面の直仕上げを行えば、平坦性および美観性に優れた床面が得られるといえる。
【００３７】
ここで、現場打設コンクリートと供試体との貫入抵抗値の比較を図４に示す。コンクリートを現場に打設し（現場打設コンクリート）、それと同じタイミングで供試体を作成し、同一時間経過後に計測した両者の貫入抵抗値をプロットしたものである。したがって、現場打設コンクリートの貫入抵抗値と供試体の貫入抵抗値とが同じ値を示した場合が、図４中における斜線になる。そして、図４に示すように、現場打設コンクリートと供試体の貫入抵抗値は、図中の斜線の周囲に集まっている、つまり両者の貫入抵抗値の推移はリンクしていることが分かる。よって、供試体の貫入抵抗値を計測すれば、それに対応した現場打設コンクリートの貫入抵抗値を推定できることが分かる。
【００３８】
次に、ブリーディングの発生割合と供試体の貫入抵抗値との関係を図５に示す。なお、図中の点線はデータの近似曲線である。図５から、ブリーディングの発生割合がほぼ１００％になった時点で、コンクリートの硬化が本格的に開始することが分かっており、それが貫入抵抗値が２Ｎ／ｍｍ２になった時点とほぼ一致するものといえる。
【００３９】
なお、コンクリート床面の直仕上げ工程は、一例を挙げると、粒子の密なモルタルを表面に浮かせるアマ出し、金ゴテでコンクリート表面の押さえ作業を行うコテ均し、床面を鏡面の状態になるまで磨き上げる鏡面仕上げ、の３工程が順次実行される工程である。そして、コンクリートの剥離や平坦性の悪化はコテ均しの作業で生じるものであるから、貫入抵抗値が前述の値になったときに、コテ均しを行えばよい。但し、単位時間当たりのブリーディングの発生量が減少に転じても直ちに貫入抵抗値は上昇しないことから（つまり、コンクリートが硬化しないことから）、貫入抵抗値が前述の値になったときにアマ出しを行い、その後、貫入抵抗値が上昇しない間にコテ均しを行うようにしてもよい。
【００４０】
なお、本願において、「単位時間当たりのブリーディングの発生量が減少に転じる」とは、一時的にあるいは僅かに減少に転じた場合は含まれない。例えば、図１において、コンクリートの打設から約６０分後から約１８０分後までの時間帯でみると、この時間帯では、全体としては増加傾向にあるものといえる。したがって、局所的には単位時間当たりのブリーディングの発生量が減少している時間があったとしても、本願にいう「単位時間当たりのブリーディングの発生量が減少に転じる」にはならない。一方、コンクリートの打設から約１８０分後には、それまでの増加傾向から減少傾向へと転じた変曲点が確認できる。ということは、その後の時間帯では、たとえ局所的には単位時間当たりのブリーディングの発生量が増加している時間があったとしても、全体としては減少傾向にあるものといえる。
【００４１】
このように、本願において、「単位時間当たりのブリーディングの発生量が減少に転じる」とは、時間の経過に伴うブリーディングの発生量をグラフ化した場合に、減少に転じたことが変曲点として認識できることをいう。
【００４２】
次に、以上を踏まえて、本実施の形態におけるコンクリート床面の管理方法について、図２を用いて説明する。
【００４３】
先ず、コンクリートを打設する（ステップＳ１）。ここでは、現場の型枠にコンクリートを打設するとともに、そのコンクリートと同じコンクリートを容器に打設して供試体（つまり、貫入抵抗値を測定するためのコンクリート）を作成する。なお、供試体は、容器ではなく、現場の型枠とは別に組まれた型枠に打設するようにしてもよい。
【００４４】
ここで、現場に打設したコンクリートで貫入抵抗値を測定する場合には、供試体は不要である。但し、抵抗値測定のために貫入針を貫入するとコンクリートに痕跡が残るので、貫入場所は貫入針の痕跡が残っても構わない場所を選定するのが望ましい。また、供試体を作成する場合には、貫入針の貫入した痕跡の問題は発生しない。
【００４５】
なお、コンクリートの打設においては、打ち込んだコンクリートに振動を与えて締固めを行い、砂などの骨材やセメントなどを均一化しつつ型枠の隅々まで行き渡るようにするとともに、余分な気泡を排除する。さらに、締固め後はコテ等を用いて均しを行い、コンクリート表面の大まかな凹凸を除去する。但し、供試体に対しては、締固めや均しを省略してもよい。
【００４６】
次に、貫入抵抗値の計測における粗骨材の影響を回避するために、供試体中の粗骨材を、コンクリート表面から５ｍｍより深くまで強制的に沈下させる（ステップＳ２）。「５ｍｍより深く」としたのは、前述のように、プロクタ貫入試験機の貫入針の貫入深さが５ｍｍだからである。なお、粗骨材の影響を考慮しなくてもよいと考えられる場合（例えば、粗骨材の影響を無視できる程度に骨材全体に対する粗骨材の含有比率が低い場合など）には、粗骨材を沈下させるステップは不要である。また、現場に打設したコンクリートで貫入抵抗値を測定する場合には、当該コンクリート中の粗骨材を沈下させることはもちろんである。
【００４７】
なお、粗骨材を強制的に沈下させた後は、表面をコテ均しして平らにしておくことが望ましい。このようにすれば、プロクタ貫入試験機の貫入針の貫入量を正確に測定することができるからである。
【００４８】
ここで、粗骨材を沈下させるためには様々の手段が考えられるが、一例としては、図３に示すように、先端の尖った針１０ａが基板１０ｂの片面に複数本立てられた治具１０を用いて行う。図示する治具１０では、基板１０ｂの反対面に取っ手１０ｃが取り付けられて、作業のしやすさが図られている。なお、粗骨材ＳをコンクリートＣの表面から５ｍｍより深くまで沈下させることから、基板１０ｂからの針１０ａの高さは例えば１０ｍｍ程度にする。このような治具１０の針１０ａをコンクリートＣに差し込むことにより、粗骨材Ｓはコンクリート表面から５ｍｍ以上の深さに強制的に沈下される。なお、治具１０は、少しずつずらしながら移動させる。粗骨材は径が５ｍｍ以上の石であるから、５ｍｍ程度ずつずらせばほぼ確実に粗骨材を沈下させることができる。
【００４９】
さて、粗骨材を沈下させたならば、プロクタ貫入試験機の貫入針を供試体の表面から５ｍｍ貫入して貫入抵抗値を計測し、計測された貫入抵抗値が２Ｎ／ｍｍ２になったかどうかを判断する（ステップＳ３）。なお、コンクリートの表面から５ｍｍ貫入させるために要する時間は、例えば５秒とする。
【００５０】
前述のように、本願発明者等の考察により、貫入針の貫入深さが５ｍｍのときの貫入抵抗値が２Ｎ／ｍｍ２になったということは、ブリーディングが概ね完了してコンクリート床面の直仕上げを実行する適切なタイミングになったことを意味するからである。
【００５１】
そして、ステップＳ３において貫入抵抗値が２Ｎ／ｍｍ２になったならば、現場に打設したコンクリート床面の直仕上げを実行する（ステップＳ４）。
【００５２】
このように、本実施の形態のコンクリート床面の管理方法では、打設したコンクリートの貫入抵抗値を求め、貫入針の貫入深さが５ｍｍのときの貫入抵抗値が２Ｎ／ｍｍ２になったときがブリーディングが概ね完了したときと判断される。すなわち、貫入抵抗値が２Ｎ／ｍｍ２になったときがコンクリート床面の直仕上げのタイミングであるから、コンクリート床面の直仕上げを実行するための適切なタイミングを計測することが可能になる。
【００５３】
さて、以上に説明した数値（貫入抵抗値、貫入深さ、貫入所要時間、粗骨材の沈下深さなど）は一例であり、これらの数値以外の数値をとることが可能である。
【００５４】
例えば、本実施の形態では、貫入針の貫入深さが５ｍｍのときの貫入抵抗値が２Ｎ／ｍｍ２になったときがブリーディングが概ね完了してコンクリート床面の直仕上げを実行するタイミングとしているが、コンクリート打設時の環境（気温や湿度）、コンクリートの配合条件などによっては、これらの数値が変動することが考えられる。また、前述のように、単位時間当たりのブリーディングの発生量が減少に転じた時点がブリーディングが概ね完了した時点である。
【００５５】
そこで、所定配合のコンクリートにおいて、単位時間当たりのブリーディングの発生量が減少に転じた時点での貫入針の貫入深さと貫入抵抗値とを予め求めておき、打設したコンクリートに対して貫入針をその貫入深さに貫入したときの貫入抵抗値が求めておいた貫入抵抗値になったときに、コンクリート床面の直仕上げを実行するようにする。
【００５６】
このようにすれば、コンクリート打設時の環境やコンクリートの配合条件などの変動要因を考慮することなく、コンクリート床面の直仕上げを実行するための適切なタイミングを計測することが可能になる。
【００５７】
ここで、単位時間当たりのブリーディングの発生量が減少に転じた後も計測を続け、発生量がほぼ横這いになったとき、つまりブリーディングが発生しなくなったときの貫入抵抗値を求めておき、この貫入抵抗値になったときに、コンクリート床面の直仕上げを実行するようにしてもよい。このようにすれば、より一層適切なタイミングでコンクリート床面の直仕上げを実行することができるからである。
【００５８】
なお、前述した配合条件（呼び強度、スランプ値、混和剤、セメント）のコンクリートについて実験を行って求めたのが、２Ｎ／ｍｍ２という貫入抵抗値であるから、当該値を用いてもよいことはもちろんである。
【００５９】
以上本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【産業上の利用可能性】
【００６０】
以上の説明では、本発明のコンクリート床面の仕上げ管理方法におけるコンクリート床面の直仕上げ工程では、打設したコンクリート表面を鏡面仕上げまで行っているが、必ずしも鏡面仕上げまで行う必要はなく、任意の仕上げ工程を実行することができる。
【符号の説明】
【００６１】
１０  治具
１０ａ  針
１０ｂ  基板
１０ｃ  取っ手
Ｃ  コンクリート
Ｓ  粗骨材
【図１】
2020059979.tif 000003
【図２】
2020059979.tif 000004
【図３】
2020059979.tif 000005
【図４】
2020059979.tif 000006
【図５】
2020059979.tif 000007